Brevet FR3008103A1 — publié le 20150109

La présente invention a pour objet des formulations d'encres à base de nanoparticules 5 semi-conductrices. En particulier, la présente invention concerne des compositions d'encre à base de nanoparticules semi-conductrices adaptées pour différentes méthodes d' impression. Plus particulièrement, la présente invention se rapporte au domaine des encres à base de nanoparticules semi-conductrices adaptées pour de nombreuses méthodes d'impression. 10 On citera à titre d'exemples non limitatifs les méthodes d'impression suivantes : jet d'encre, spray, sérigraphie, héliogravure, flexographie, doctor blade, spin coating, et slot die coating. Les encres à base de nanoparticules semi-conductrices selon la présente invention peuvent être imprimées sur tous types de supports. On citera à titre d'exemple les 15 supports suivants : polymères et dérivés de polymères, matériaux composites, matériaux organiques, matériaux inorganiques. Les encres à base de nanoparticules semi-conductrices selon la présente invention présentent de nombreux avantages parmi lesquels nous citerons à titre d'exemples non limitatifs : 20 - une stabilité dans le temps supérieure aux encres actuelles ; - une versatilité quant à leur domaine d'application ;; - une non-toxicité des solvants et des nanoparticules ; - une conservation des propriétés intrinsèques des nanoparticules ; et, en particulier, - une conservation des propriétés électroniques, et 25 - une conservation des propriétés de fluorescence. La présente invention se rapporte également à une méthode de préparation améliorée des dites encres ; enfin, la présente invention se rapporte aussi à l'utilisation des dites encres dans les domaines dits de la « sécurité », du photovoltaïque, des capteurs (par exemple des capteurs de gaz), des dalles tactiles, des biocapteurs, et des technologies sans contact 30 (« contactless technologies »). A la vue de la littérature de ces dernières années, les nanocristaux colloïdaux semiconducteurs ont reçu beaucoup d'attention grâce à leurs nouvelles propriétés optoélectroniques, photovoltaïques et catalytiques. Cela les rend particulièrement , intéressants pour de futures applications dans le domaine de la nanoélectronique, des cellules solaires, des capteurs et du biomédical. Le développement de nanoparticules semi-conductrices permet de recourir à de nouvelles mises en oeuvre et d'entrevoir une multitude de nouvelles applications. Les nanoparticules possèdent un rapport surface / volume très important et la substitution de leur surface par des tensioactifs entraîne le changement de certaines propriétés, notamment optiques, et la possibilité de les disperser. Leurs faibles dimensions peuvent amener dans certains cas des effets de confinement quantique. Les nanoparticules peuvent être des billes (de 1 à 100 nm), des bâtonnets (L Selon une variante de réalisation de la présente invention, les nanoparticules ont des dimensions comprises entre 1 et 50 nm, de préférence entre 2 et 20 nm. Selon une variante de réalisation de la présente invention, les nanoparticules sont de forme sphéroïdale et/ou sphérique. Pour la présente invention et les revendications qui suivent, le terme « de forme sphéroïdale » signifie que la forme ressemble à celle d'une sphère mais elle n'est pas parfaitement ronde (« quai-sphérique »), par exemple une forme ellipsoïdale. La forme des nanoparticules est généralement identifiée au moyen de photographies prises par microscope. Ainsi, selon cette variante de réalisation de la présente invention, les nanoparticules ont des diamètres compris entre 1 et 50 nm, de préférence entre 2 et 20 nm. Selon un mode d'exécution particulier de la présente invention, les nanoparticules d'oxyde métallique utilisées ont été préalablement synthétisées par synthèse chimique. Toute synthèse chimique peut être préférentiellement utilisée dans le cadre de la présente invention. A titre d'exemple, on citera une synthèse chimique qui utilise comme précurseur de l'acétate de zinc [Zn(CH3COO)2]. En général, le précurseur est dissout dans du méthanol ; après chauffage de cette solution, on y ajoute une solution d'hydroxyde de potassium (KOH) et/ou d'hydroxyde de sodium (NaOH) ce qui permet d'obtenir les nanoparticules désirées. En général, les nanoparticules sont ensuite soumises à un lavage qui permet d'éliminer tout ce qui n'est pas chimiquement ou physiquement lié aux nanoparticules. Toutefois, la Demanderesse a découvert de manière inattendue que les compositions d'encre comprenant des nanoparticules synthétisées à partir du précurseur acétate de zinc présentaient des propriétés améliorées. Bien que ne voulant pas être limitée par cette explication, la Demanderesse pense que cette amélioration pourrait provenir de la , 5 présence de ligands acétates qui proviennent du précurseur et qui restent liés aux nanoparticules. Selon un mode d'exécution particulier de la présente invention, les nanoparticules synthétisées par synthèse chimique selon la présente invention contiennent de 5 % à 15% en poids de ligands acétates, de préférence entre 7 et 14%, par exemple entre 8 et 12% en poids de ligands acétates. Cette teneur en ligand acétate dans la nanoparticule peut être avantageusement mesurée selon la méthode suivante : Analyse thermogravimétrique Appareil : TGA Q50 de TA Instrument Creuset : Alumine Méthode : rampe Plage de mesure : de température ambiante à 600°C Montée en température : 10°C/min Un exemple particulier de synthèse de nanoparticules selon la présente invention est décrit à titre illustratif ci-après : on effectue dans un récipient un mélange sous agitation magnétique d'hydroxyde de potassium et de méthanol jusqu'à obtention d'une fine dispersion. Dans un autre récipient, on dissout sous agitation magnétique et à température ambiante de l'acétate de zinc dans un mélange de méthanol et d'eau. On ajoute ensuite goutte à goutte la solution d'hydroxyde de potassium à la solution d'acétate de zinc sous atmosphère inerte et à 60°C sous agitation magnétique ce qui permet (après décantation et lavage) d'obtenir les nanoparticules d'oxyde de zinc. Cette synthèse permet l'obtention de nano sphères d'oxyde de zinc avec une distribution de tailles de particules bien contrôlée ; on peut ainsi obtenir, en fonction de la durée des étapes de synthèse, des nanoparticules sphériques ayant un diamètre qui peut varier de 2 à 10 nm. Le composé « b » selon la présente invention consiste donc en un solvant alcool. L'alcool est de préférence sélectionné parmi les alcools monohydriques aliphatiques ou leurs mélanges ; de préférence parmi les alcools monohydriques aliphatiques paraffiniques primaires ayant moins de 10 atomes de carbone. On citera à titre d'exemple l'éthanol, l'isopropanol et/ou le butanol, de préférence le n-butanol. Le composé « c » selon la présente invention consiste donc en un solvant alcool différent du composé « b ». L'alcool est de préférence sélectionné parmi les alcools monohydriques insaturés ou leurs mélanges. On citera à titre d'exemple les alcools terpéniques, de préférence le terpinéol, de préférence l'alpha-terpinéol. Le composé « d » selon la présente invention consiste donc en un dispersant. Ce 5 dispersant peut avantageusement être sélectionné parmi les familles des alcool-amines et des polyalcools, ou leur mélange. On citera à titre d'exemple d'alcool-amines, la diméthanolamine, la diéthanolamine et/ou l'éthanolamine et/ou leur mélange, de préférence l'éthanolamine. On citera également à titre d'exemple de polyalcools, l'éthylène glycol, le diéthylène glycol, le propylène glycol et/ou leur mélange, de 10 préférence l'éthylène glycol. Le composé « e » optionnel selon la présente invention consiste donc en un agent épaississant ou stabilisant. On citera à titre d'exemple les alkyle-cellulose, de préférence l'éthylcellulose, et les urées modifiées, de préférence les polyurées, et/ou leurs mélanges. Selon un mode d'exécution de la présente invention, l'encre comprend 15 - un composé « a » dans une teneur comprise entre 0,1 et 15% en poids, de préférence entre 0,5 et 8 % en poids, par exemple entre 0,5 et 2 % en poids, - un composé « b » dans une teneur comprise entre 9 et 99 % en poids, de préférence entre 9 et 50 % en poids, - un composé « c » dans une teneur comprise entre 0,5 et 90 % en poids, de 20 préférence entre 50 et 90 % en poids, - un composé « d » dans une teneur inférieure à 5 % en poids, de préférence entre 0,05 et 2 % en poids, et - un composé « e » optionnel dans une teneur inférieure à 4 % en poids, de préférence entre 0,5 et 2 % en poids. 25 Selon un mode d'exécution de la présente invention, l'encre peut également intégrer dans sa composition d'autres composés parmi lesquels nous citerons à titre d'exemple des solvants (par exemple de l'eau, des alcools) et/ou des agents tensio-actifs, et/ou des polymères. Toutefois, les composés a,b,c,d et e (dans les gammes de proportions indiquées ci-dessus) 30 constitueront de préférence au moins 50% en poids de l'encre finale, de préférence au moins 75% en poids, par exemple au moins 90% en poids, au moins 95% en poids, au moins 99% en poids, ou même 100% en poids de l'encre finale. La présente invention concerne également un procédé de préparation d'une formulation d'encre selon la présente invention, procédé comprenant les étapes suivantes : a) mélange des nanoparticules (composé « a ») avec le solvant (composé « b ») sous agitation, b) ajout au dit mélange de l'étape précédente de l'agent dispersant (composé « d ») et du composé « c » et agitation, et c) optionnellement, mélange entre le mélange obtenu à l'étape b) et le composé « e » (ce mélange pouvant s'effectuer par addition du composé « e » dans le mélange obtenu à l'étape b, ou addition du mélange obtenu à l'étape b dans le composé « e », et agitation, et d) obtention d'une encre. Une alternative à ce procédé de préparation d'une formulation d'encre selon la présente invention, lorsque le composé optionnel « e » est présent, comprend de préférence les 15 étapes suivantes : a) mélange des nanoparticules (composé « a ») avec le solvant (composé « b ») sous agitation, b) ajout au dit mélange de l'étape précédente de l'agent dispersant (composé « d ») et agitation 20 c) mélange des composés « c » et « e », et d) mélange entre le mélange obtenu à l'étape b) et le mélange obtenu à l'étape c) (ce mélange pouvant s'effectuer par addition du mélange obtenu à l'étape c) dans le mélange obtenu à l'étape b, ou addition du mélange obtenu à l'étape b dans le mélange obtenu à l'étape c) ), et agitation, et 25 e) obtention d'une encre. L'encre ainsi obtenue pourra être utilisée directement ou bien diluée afin d'obtenir les propriétés souhaitées. Un avantage additionnel de l'encre selon la présente invention réside dans le fait que sa préparation peut être effectuée à des conditions de pression et/ou de température non 30 contraignantes, par exemple à des conditions de pression et/ou de température proches ou identiques aux conditions normales ou ambiantes. Il est préférable de rester à des valeurs situées à moins de 40% des valeurs des conditions normales ou ambiantes de pression et/ou de température. Par exemple, la Demanderesse a constaté qu'il était préférable de maintenir les conditions de pression et/ou de température durant la préparation de l'encre à des valeurs oscillant au maximum de 30%, de préférence de 15% autour des valeurs des conditions normales ou ambiantes. Un contrôle de ces conditions de pression et/ou de température peut donc être avantageusement inclus dans le dispositif de préparation de l'encre de manière à remplir ces conditions. Cet avantage lié à une préparation de l'encre dans des conditions non contraignantes se traduit bien évidemment également par une utilisation facilitée des dites encres. Selon un mode d'exécution de la présente invention, l'encre peut avantageusement être utilisée dans toute méthode d'impression, en particulier dans les méthodes d'impressions 10 suivante : jet d'encre, spray, sérigraphie, héliogravure, flexographie, doctor blade, spin coating, et slot die coating. La présente invention se rapporte donc également à une utilisation des dites encres dans les domaines dits de la « sécurité », du photovoltaïque, des capteurs (par exemple des capteurs de gaz), des dalles tactiles, des biocapteurs, et des technologies sans contact 15 (« contactless technologies »). Il est donc évident pour l'homme de l'art que la présente invention permet des modes de réalisation sous de nombreuses autres formes spécifiques sans pour autant s'éloigner du domaine d'application de l'invention tel que revendiqué. Par conséquent, les présents modes de réalisation doivent être considérés à titre d'illustration mais peuvent être 20 modifiés dans le domaine défini par la portée des revendications jointes. Le tableau ci-dessous reprend deux compositions d'encre selon la présente invention. Les types de composés a, b, c et d sont indiqués dans le tableau ainsi que leur concentration en poids pour chacune des compositions. Les nanoparticules d'oxyde de zinc utilisées pour les deux compositions sont identiques et ont été obtenues en suivant l'exemple de 25 synthèse particulier décrit dans le texte ci-dessus. Les dites nanoparticules d'oxyde de zinc sont caractérisées par une morphologie sphérique et par une teneur résiduelle en ligand acétate de 9,5% en poids. Pour la présente invention et les revendications qui suivent le pourcentage en poids du compose « a » est calculé sur la base du poids des nanoparticules avec leurs ligands. 30 On peut aussi apercevoir dans la dernière ligne du tableau la valeur de la propriété de viscosité des encres. Ces valeurs ont été mesurées conformément à la méthode décrite ci-dessus dans la description. - 9 Des études de distribution de tailles de particules ont également été effectuées pour ces deux compositions d'encres (ZnO5F24 et ZnO5F33). Les courbes correspondantes sont illustrées dans les figures 1 et 2. Ces mesures ont été effectuées au moyen d'un appareil de type Nanosizer S de Malvern selon les caractéristiques suivantes : - Diamètre hydrodynamique : environ 10 nm - Méthode de mesure DLS : - Type de cuve : verre optique - Matériel : ZnO - Température : 20.0°C - Viscosité :28 cP pour l'encre ZnO5F24 et 10,5 cP pour l'encre ZnO5F33 (par défaut, la viscosité est ajustée en fonction de la viscosité réelle mesurée) - Indice de réfraction : 1,464. pour l'encre ZnO5F24 et 1,434 pour l'encre ZnO5F33. Les valeurs de D50 des encres sont respectivement de 5nm pour l'encre ZnO5F24 et de 9 mn pour l'encre ZnO5F33. Selon une variante de réalisation de la présente invention, les encres ont un D50 inferieur à 20 mn et/ou, de préférence, supérieur à 3 nm. ZnO5F24 ZnO5F33 Compose "a" 1.00% 1.00% ZnO solvant "c" 88.40% 59.00% alcool 1 a-terpinéol solvant "b" 10.50% 39.90% alcool 2 1-butanol dispersant "d" 0.10% diéthanolamine dispersant "d" 0.10% éthanolamine TOTAL 100.00% 100.00% propriété A 30 mPa.s 10,5 mPa.s Viscosité Enfin, une comparaison de mesure de propriété de fluorescence a été effectuée respectivement sur les nanoparticules d'oxyde de zinc et sur la composition d'encre correspondant à la première formulation d'encre du tableau (ZNO5F24). Cette mesure a été effectuée au moyen spectrophotomètre de type Clarian Cary Eclipse dans les conditions indiquées ci-après Méthode de fluorescence Appareil : Cary Eclipse de Clarian Mode : Emission Longueur d'onde d'excitation : 330 nm Start : 380 nm Stop : 880 nm Excitation suit : 5 Emission slit : 5 Filtre : Auto Les mesures correspondantes sont reprises dans la figure 3 ci-après. On peut y apercevoir une conservation de propriété de fluorescence des encres selon la présente invention ce qui les rend particulièrement intéressantes pour tous les domaines dits de «sécurité ». REVENDICATIONS1. Composition d'encre comprenant a. un composé « a » consistant en des nanoparticules, b. un composé « b » consistant en un solvant alcool, c. un composé « c » consistant en un co-solvant alcool différent du composé « b », d. un composé « d » consistant en un dispersant, et e. un composé « e » optionnel consistant en un épaississant ou stabilisant. 2. Composition d'encre selon la revendication précédente caractérisée par une viscosité comprise entre 1 et 500 mPa.s. 3. Composition d'encre selon la revendication précédente caractérisée par une viscosité comprise entre 1 et 50 mPa.s, par exemple entre 8 et 40 mPa.s. 4. Composition d'encre selon l'une quelconque des revendications précédentes caractérisée en ce que les nanoparticules sont conductrices et/ou semi-conductrices et consistent en des oxydes métalliques, de préférence en des nanoparticules d'oxyde de zinc. 5. Composition d'encre selon la revendication précédente caractérisée en ce que les nanoparticules sont des nanoparticules d'oxyde de zinc synthétisées par synthèse chimique et contenant de 5 % à 15% en poids de ligands acétates, de préférence entre 7 et 14%, par exemple entre 8 et 12% en poids de ligands acétates. 6. Composition d'encre selon l'une quelconque des revendications précédentes caractérisée en ce que le composé « b » est sélectionné parmi les alcools monohydriques aliphatiques ou leurs mélanges ; de préférence parmi les alcools monohydriques aliphatiques paraffiniques primaires ayant moins de 10 atomes de carbone ; de prefernce parmi l'éthanol, l'isopropanol et/ou le butanol ; de préférence le n-butanol. 7. Composition d'encre selon l'une quelconque des revendications précédentes caractérisée en ce que le composé « c » est sélectionné parmi les alcools monohydriques insaturés ou leurs mélanges ; de préférence les alcools terpéniques, de préférence le terpinéol, de préférence l'alpha-terpinéol. 8. Composition d'encre selon l'une quelconque des revendications précédentes caractérisée en ce que le composé « d » est sélectionné parmi les familles des alcool-amines et des polyalcools, de préférence parmi la diméthanolamine, la diéthanolamine et/ou l'éthanolamine et/ou leur mélange ; l'éthylène glycol, le diéthylène glycol, le propylène glycol et/ou leur mélange. 9. Composition d'encre selon l'une quelconque des revendications précédentes caractérisée en ce que le composé « e » est présent et est sélectionné parmi les alkyle-cellulose, de préférence l'éthylcellulose, et les urées modifiées, de préférence les polyurées, et/ou leurs mélanges. 10. Composition d'encre selon l'une quelconque des revendications précédentes comprenant - un composé « a » dans une teneur comprise entre 0,1 et 15% en poids, de préférence entre 0,5 et 8 % en poids, par exemple entre 0,5 et 2 % en poids, - un composé « b » dans une teneur comprise entre 9 et 99 % en poids, de préférence entre 9 et 50 % en poids, - un composé « c » dans une teneur comprise entre 0,5 et 90 % en poids, de préférence entre 50 et 90 % en poids, - un composé « d » dans une teneur inférieure à 5 % en poids, de préférence entre 0,05 et 2 % en poids, et - un composé « e » optionnel dans une teneur inférieure à 4 % en poids, de préférence entre 0,5 et 2 % en poids.25